ГИПСОВАЯ СМЕСЬ
GYPSUM MIXTURE

Изобретение относится к области производства строительных материалов на основе гипсового вяжущего.
Известна гипсовая смесь, включающая, мас.%: полуводный гипс 28-30; гашеную известь 1,2-1,5; портландцемент 0,9-1,3; песок кварцевый с размером зерен до 0,8 мм 28-50; поваренную соль (хлорид натрия) 0,06-0,08; воду 20-23 [1].
Задача изобретения состоит в уменьшении расхода вяжущих в составе гипсовой смеси.
Технический результат достигается тем, что гипсовая смесь, включающая полуводный гипс, гашеную известь, портландцемент, песок кварцевый, хлорид натрия, воду, дополнительно включает нарезанную на отрезки 10-100 мм филаментную капроновую нить и оксид магния при следующем соотношении компонентов, мас.%: полуводный гипс 20-22; гашеная известь 0,5-0,7; портландцемент 0,5-0,7; песок кварцевый 54,06-58,26; хлорид натрия 0,02-0,03; вода 20-22; нарезанная на отрезки 10-100 мм филаментная капроновая нить 0,5-0,7; оксид магния 0,01-0,02.
В таблице приведены составы гипсовой смеси.
Таблица
Компоненты смеси:
Содержать, мас.%, в составах:
1
2
полуводный гипс
20
22
гашеная известь
0,5
0,7
портландцемент
0,7
0,5
песок кварцевый
58,26
54,06
хлорид натрия
0,02
0,03
вода
20
22
нарезанная на отрезки 10-100 мм филаментная капроновая нить
0,5
0,7
оксид магния
0,02
0,01
Компоненты смеси дозируют с требуемый количествах. В воде растворяют хлорид натрия. Сухие компоненты (полуводный гипс, гашеную известь, портландцемент, песок кварцевый, нарезанную на отрезки 10-100 мм филаментную капроновую нить и оксид магния) смешивают, затворяют водой с растворенным в ней хлоридом натрия и еще раз смешивают. Полученную смесь заливают в формы. Через 20-25 мин после заливки изделия извлекают из форм и выдерживают при комнатной температуре в течение 1 суток.
Из предложенной гипсовой смеси могут быть получены разнообразные изделия: блоки, плиты.
Источники информации
1. Воробьев Х. С. Гипсовые вяжущие и изделия (Зарубежный опыт). - М.: Стройиздат, 1983. - С.181.